(57)【特許請求の範囲】
【請求項１】
所定の基盤上に設置されている既設人工芝の上に透水層を介して新たな新設人工芝を積層してなる人工芝構造体において、
上記透水層は、厚さ１〜１０ｍｍまたは目付量５０〜２００ｇ／ｍ２のネット状の織物を含む織布もしくは不織布からなる透水性シートを備え、上記透水性シートには、乾燥後に固化する液体が０．５〜１．５ｋｇ／ｍ２含浸されており、ＪＩＳ−Ｌ−１０９６に規定されている４５°カンチレバー法による測定値で、５０〜１５０ｍｍの剛軟度を有していることを特徴とする人工芝構造体。
【請求項２】
上記透水性シートとして、ゴムおよび／または木製のチップ材を所定のバインダー樹脂で結合してなる透水性シートが用いられることを特徴とする請求項１に記載の人工芝構造体。
【請求項３】
所定の基盤上に設置されている充填材入り既設人工芝の上に、新たな新設人工芝を積層するに当たって、
上記既設人工芝のパイル間に充填されている充填材の少なくとも表層側の一部を除去する充填材除去工程と、
上記充填材の一部が除去された上記既設人工芝に硬質粒状物を充填する硬質粒状物充填工程と、
上記硬質粒状物の上に透水層を設ける透水層工程と、
上記透水層の上に新たな人工芝を敷設する人工芝敷設工程とを含む人工芝構造体の敷設方法において、
上記透水層工程では、厚さ１〜１０ｍｍまたは目付量５０〜２００ｇ／ｍ２のネット状の織物を含む織布もしくは不織布からなる透水性シートに、乾燥後に固化する液体を０．５〜１．５ｋｇ／ｍ２含浸して、上記硬質粒状物の上に、ＪＩＳ−Ｌ−１０９６に規定されている４５°カンチレバー法による測定値で、５０〜１５０ｍｍの剛軟度を有する透水層を構築することを特徴とする人工芝構造体の敷設方法。
【請求項４】
上記請求項３による人工芝構造体の敷設方法によって構築された人工芝構造体。
【発明の詳細な説明】
【技術分野】
【０００１】
本発明は、既設人工芝を残したまま、その上に新しい人工芝を新設する人工芝構造体およびその敷設方法に関し、さらに詳しく言えば、既設人工芝と新設人工芝との間に設けられる透水層に関する。
【背景技術】
【０００２】
長期間にわたって使用された人工芝は、パイルの先端が摩耗したり、充填材が踏み固められたりなどするため、初期に比べて風合いや使用感がかなり低下してくる。そこで、耐用期限の過ぎた人工芝は、新しい人工芝に張り替える必要がある。
【０００３】
従来の張替作業は、既設人工芝を撤去したのち、そこに新しい人工芝を敷設していた。しかしながら、撤去された既設人工芝は産業廃棄物として処理しなくてはならないため、既設人工芝を残したまま、その上に新しい人工芝を敷設する方法が提案されている（例えば特許文献１参照）。
【０００４】
これによれば、古い人工芝を下地層として残し、その上に人工芝を新設することで、古い人工芝を廃棄処理することないため、環境に優しく張り替えをすることができる。古い人工芝を下地として用いる場合は、まず、既設人工芝に充填された充填材の一部を除去したのち、そこに硬質粒状物を充填するが、硬質粒状物層の上に直に新しい人工芝を敷設すると、ズレたりするおそれがある（例えば特許文献２，３参照）。
【０００５】
そこで、下地と人工芝との間のズレを防止するため、硬質粒状物層の上に透水性シートを敷設し、その上に新しい人工芝を敷設するようにしている。しかしながら、透水性シートの厚みや柔らかさによっては、敷設工事中に透水性シートがずれたりして、平坦性が損なわれるおそれがあった。
【先行技術文献】
【特許文献】
【０００６】
【特許文献１】特許第２５３３０２８号公報
【特許文献２】特開２０１０−７０９８７号公報
【特許文献３】特許第２９９７８７９号公報
【発明の概要】
【発明が解決しようとする課題】
【０００７】
そこで、本発明は、上述した課題を解決するためになされたものであって、その目的は、既設人工芝を下地として、その上に積層される新設人工芝が敷設中にずれたり、凹凸を生じたりすることなく敷設できる人工芝構造体の敷設技術を提供することにある。
【課題を解決するための手段】
【０００８】
上述した目的を達成するため、本発明は以下に示すいくつかの特徴を備えている。請求項１に記載の発明は、所定の基盤上に設置されている既設人工芝の上に透水層を介して新たな新設人工芝を積層してなる人工芝構造体において、上記透水層は、厚さ１〜１０ｍｍまたは目付量５０〜２００ｇ／ｍ２のネット状の織物を含む織布もしくは不織布からなる透水性シートを備え、上記透水性シートには、乾燥後に固化する液体が０．５〜１．５ｋｇ／ｍ２含浸されており、ＪＩＳ−Ｌ−１０９６に規定されている４５°カンチレバー法による測定値で、５０〜１５０ｍｍの剛軟度を有していることを特徴としている。
【００１１】
請求項２に記載の発明は、上記請求項１において、上記透水性シートとして、ゴムおよび／または木製のチップ材を所定のバインダー樹脂で結合してなる透水性シートが用いられることを特徴としている。
【００１２】
請求項３に記載の発明は、所定の基盤上に設置されている充填材入り既設人工芝の上に、新たな新設人工芝を積層するに当たって、上記既設人工芝のパイル間に充填されている充填材の少なくとも表層側の一部を除去する充填材除去工程と、上記充填材の一部が除去された上記既設人工芝に硬質粒状物を充填する硬質粒状物充填工程と、上記硬質粒状物の上に透水層を設ける透水層工程と、上記透水層の上に新たな人工芝を敷設する人工芝敷設工程とを含む人工芝構造体の敷設方法において、
上記透水層工程では、厚さ１〜１０ｍｍまたは目付量５０〜２００ｇ／ｍ２のネット状の織物を含む織布もしくは不織布からなる透水性シートに、乾燥後に固化する液体を０．５〜１．５ｋｇ／ｍ２含浸して、上記硬質粒状物の上に、ＪＩＳ−Ｌ−１０９６に規定されている４５°カンチレバー法による測定値で、５０〜１５０ｍｍの剛軟度を有する透水層を構築することを特徴としている。
【００１３】
本発明には、上記請求項３による人工芝構造体の敷設方法によって構築された人工芝構造体も含まれる。
【発明の効果】
【００１４】
本発明によれば、透水層がＪＩＳ−Ｌ−１０９６によって規定された４５°カンチレバー法による剛軟度が５０〜１５０ｍｍであることにより、敷設作業中に下地（既設人工芝）と新設人工芝との間にズレが生じるのを防止することができる。
【００１５】
また、透水層は、厚さ１〜１０ｍｍまたは目付量５０〜２００ｇ／ｍ２のネット状の織物を含む織布もしくは不織布からなる透水性シートが用いられることにより、敷設作業中に下地（既設人工芝）と新設人工芝との間にズレが生じるのを防止することができる。
【００１６】
また、透水性シートには、乾燥後に固化する液体が含浸されていることにより、透水性シート単体で所定の剛軟度が得られない場合には、乾燥後に固化する液体を含浸させて剛軟度を高めることができる。
【図面の簡単な説明】
【００１８】
【図１】本発明の一実施形態に係る人工芝構造体の要部断面図。
【図２】（ａ）〜（ｄ）上記人工芝構造体の敷設手順を説明する説明図。
【発明を実施するための形態】
【００１９】
次に、本発明の実施形態について図面を参照しながら説明するが、本発明はこれに限定されるものではない。図１に示すように、この人工芝構造体１は、下地層２上に敷設された人工芝３（以下、新設人工芝３とする）を有し、新設人工芝３のパイル４の間には、粒状物からなる充填材５が充填されている。
【００２０】
この実施形態において、下地層２は、基盤１０の上に敷設されている既設の古い人工芝１００（以下、既設人工芝１００とする）を含んでいる。
【００２１】
基盤１０は、地面を平坦に均した簡易舗装面が用いられるが、これ以外に、砂利などを敷き詰めてあってもよいし、アスファルトなどで舗装された既設舗装面を用いてもよい。さらには、基盤１０の上に弾性舗装などを設けてもよく、本発明において、基盤１０の構成は、仕様に応じて変更可能であり、任意的事項である。
【００２２】
基盤１０の上の既設人工芝１００は、基布１０１に所定間隔でパイル１０２が植設されており、基布１０１の裏面には、タフティングされたパイル１０２の抜け落ちを防止するため、裏止め材１０３（バッキング材）が一様に塗布されている。
【００２３】
この例において、既設人工芝１００は、パイル丈（基布１０１から先端に至るまでの長さ）が３０〜８０ｍｍと従来よりも長い、いわゆるロングパイル１０２が用いられたロングパイル人工芝である。
【００２４】
既設人工芝１００のパイル１０２の間には、弾性粒状物１１０が充填されている。弾性粒状物１１０は、既設人工芝１００の敷設時に人工芝の性状を整えるために充填された充填材からなり、例えばゴムチップや樹脂チップなどの弾性材料を所定の粒状に形成したものが充填されている。
【００２５】
既設人工芝１００の使用期間中において、弾性粒状物１１０は、パイル先端が１０〜３０ｍｍ突出するように充填されているが、下地層２として用いる場合、下地層の弾力性が大きくなりすぎてしまうため、下地層２として用いる場合には、既設人工芝１００の弾性粒状部１１０の表層側を除去したのち、そこに下地層２の弾性力を調整する調整層１２０が設けられる。
【００２６】
図１に示すように、調整層１２０は、例えば目砂や砕石などの硬質粒状物からなり、好ましくは既設人工芝１００のパイル１０２の先端が隠れる程度まで充填されている。調整層１２０は、硬質粒状物によって構成されていれば、その材質や厚みなどは仕様に応じて任意に変更されてよい。
【００２７】
調整層１２０の上には、下地層２と新設人工芝３とがずれないように摩擦を高めるとともに、透水性を確保する透水層１３０が設けられている。透水層１３０は、ＪＩＳ−Ｌ−１０９６によって規定された４５°カンチレバー法による剛軟度が５０〜１５０ｍｍとなるように形成されている。
【００２８】
透水性層１３０は、ＰＰ，ＰＥ，ＰＥＴ，ＮＹなどの合成樹脂繊維を用いた織布もしくは不織布からなり、厚さが１〜１０ｍｍまたは目付量５０〜２００ｇ／ｍ２の透水性シートが用いられる。
【００２９】
すなわち、厚さ１ｍｍ以下または目付量５０ｇ／ｍ２以下の場合、透水性シートが薄く、かつ、コシがないため、シート敷設や人工芝の敷設時、あるいは、施工機が走行した際に透水性シートが破れるおそれがあるため好ましくない。
【００３０】
逆に、厚さ１０ｍｍ超または目付量２００ｇ／ｍ２超の場合、透水性シートが厚く、かつ、コシが強すぎてしまうため、巻き癖が取れずに凹凸を生じやすいため、好ましくない。さらには、透水性シートの上を施工機が走行すると轍が発生して、凹凸が生じるため、好ましくない。
【００３１】
透水性シート単体で剛軟度が得られない場合には、アスファルト乳剤、ウレタンやアクリルなどの合成樹脂からなる乾燥後に固化する液体（以下、「固化剤」ということがある）を含浸させて固化した複合材が用いられてもよい。その場合、固化剤は、０．５〜１．５ｋｇ／ｍ２の範囲内で含浸されることが好ましい。なお、固化剤は、剛軟度を満たすことができるものであれば、それ以外の固化剤を用いることもできる。
【００３２】
すなわち、固化剤を０．５ｋｇ／ｍ２未満で含浸させて固化した場合、透水性シートの表面のみにしか固化剤が浸透せず、シート全体の剛性が低いため、シワが発生するため好ましくない。
【００３３】
逆に、固化剤を１．５ｋｇ／ｍ２超で含浸させて固化した場合、透水性シートに対して量が多すぎるため、極端に剛性が高くなりすぎるため好ましくない。固化剤の流れ方によっては、表面が波打ち、平坦性が悪くなるばかりでなく、加えて透水性も悪くなるため、好ましくない。
【００３４】
また、透水性シートは、織布や不織布以外に、ゴムチップや木製チップを所定のバインダーで結合したものが用いられてもよい。このような態様も本発明に含まれる。
【００３５】
次に、新設人工芝３の構成について説明する。新設人工芝３は、基布３１に所定間隔でパイル４が植設されている。基布３１は、例えばポリプロピレン，ポリエチレン、ポリエチレンテレフタレートなどの熱可塑性樹脂が好適に選択されるが、リサイクル性を考慮して、溶融性のよい低密度ポリエチレンがより好ましい。
【００３６】
この例において、基布３１は、合成樹脂製の平織り布が用いられているが、これ以外に、平織り布に合成樹脂の綿状物をパンチングにより植え付けたものであってもよい。なお、基布３１の色は、仕様に応じて任意に決定されるが、粒状物に作り替えられたときに、太陽の熱を吸収しにくいように黒色以外の色に着色されていることが好ましい。
【００３７】
パイル４は、パイル丈Ｈ１（基布３１の表面から先端に至るまでの長さ）が３０〜８０ｍｍと長い、いわゆるロングパイルであることが好ましい。パイル４は、ポリプロピレン，ポリエチレン、ナイロンなどの熱可塑性樹脂が好適に選択されるが、リサイクル性を考慮して、溶融性のよい低密度ポリエチレンがより好ましい。パイル４は緑色に着色されているが、黒色以外であれば任意の色が用いられる。
【００３８】
パイル４には、モノテープヤーンまたはモノフィラメントヤーンを複数本束ねたもの、あるいは、帯状のスプリットヤーンが用いられてよい。この例において、パイル４は、太さが５０００〜１６０００ｄｔｅｘであって、植え付け量１０００〜２０００ｇ／ｍ３で基布３１に植え付けられている。
【００３９】
また、基布３１の裏面には、タフティングされたパイル４の抜け落ちを防止するため、裏止め材３２（バッキング材）が一様に塗布されている。裏止め材３２には、例えばＳＢＲラテックスやウレタンなどの熱硬化性樹脂が用いられるが、必要に応じて例えば炭酸カルシウムなどの増量剤が添加される。
【００４０】
この例において、裏止め材３２は、塗布量が６００〜８００ｇ／ｍ２（乾燥時）となるように一様に塗布されている。なお、裏止め材３２は、再生する粒状物の再生時の色を考慮して、黒色以外の色に着色されていることが好ましい。
【００４１】
この新設人工芝３には、充填材としての充填材５が充填されている。充填材５は、タイヤや工業用ゴム製品を粉砕加工したゴムチップ、または熱可塑性樹脂チップなどの弾性粒状物からなる。
【００４２】
この例において、充填材５は、弾性粒状物のみからなる単一材層であるが、これ以外に目砂などの硬質粒状物をさらに充填してもよい。その場合、弾性粒状物と硬質粒状物とは、混合層であってもよい、それぞれ独立した多層構造であってもよく、その形態は仕様に応じて任意に変更可能である。
【００４３】
充填材５の充填厚さは、要求される弾力性により任意に選択されるが、充填材５の流出や飛散を防止するうえで、パイル４の突出高さＨ２（充填した層の表面からパイル先端までの長さ）が１０〜３０ｍｍ以上となる厚さであることが好ましい。
【００４４】
次に、図２を参照しながら、既設人工芝１００を下地層２に改修したのち、下地層２の上に新設人工芝３を敷設する手順の一例について説明する。
【００４５】
まず、図２（ａ）に示すように、基盤１０上に敷設されている既設人工芝１００の弾性粒状物１１０の表層側の一部を回収し、表面を均して凹凸を大まかに修正する（充填材除去工程）。弾性粒状物１１０の除去量は仕様に応じて任意であるが、１ｋｇ／ｍ２〜５ｋｇ／ｍ２が好ましい。
【００４６】
次に、図２（ｂ）に示すように、充填材除去工程によって除かれた空間に硬質粒状物を少なくともパイルが隠れる程度まで充填したのち、表面をローラがけするなどして平坦処理し、調整層１２０を形成する（硬質粒状物充填工程）。
【００４７】
この例において、調整層１２０は、単一の硬質粒状物が充填されるが、粗粒の硬質粒状物を先に充填し、その上に細粒の硬質粒状物を積層充填してもよいし、さらには粗粒と細粒の硬質粒状物の混合物を単層に充填してもよい。
【００４８】
図２（ｃ）に示すように、調整層１２０の上に透水性シートを敷き並べる。次に、透水性シートの上から所定量の固化剤を表面に均一に散布したのち、ローラーによって透水性シートを転圧して、固化剤を透水性シートに含浸させる。一定時間放置して、固化剤が固化するのを待ち、透水層１３０を形成する（透水層工程）。
【００４９】
しかるのち、図２（ｄ）に示すように、透水層１３０の上に新設人工芝３を敷設する（人工芝敷設工程）。なお、新設人工芝３の敷設手順は、本発明において任意であり、新設人工芝３自体のスペックに加え、敷設位置や面積、充填材の材質や充填量などについては、仕様に応じて任意に選択されてよい。
【実施例】
【００５０】
次に、本発明の具体的な実施例１〜５を比較例１〜５とともに説明する。まず、下記の方法で下地層を作製した。
【００５１】
〔下地層の作製〕
幅２０ｍ×１５ｍの既設人工芝（ロングパイル）の表層から所定量の弾性粒状物を除去する。次に、硬質粒状物をパイルが隠れるまで充填し、その表面を均して平坦処理して下地の弾力性と平坦性を調整する。下地処理した下地層を幅２ｍ×１５ｍの短冊状に区画し、その上に各実施例１〜５および各比較例１〜５の透水層を作製する。
【００５２】
次に、各実施例および比較例の下地層に対して以下に示す各評価試験を行った。
〔剛軟度の測定・評価試験〕
上記の方法で作成された各実施例および比較例の透水層をＪＩＳ−Ｌ−１０９６に規定された４５°カンチレバー法による剛軟度を測定した。詳しい試験方法については、ＪＩＳハンドブックの４５°カンチレバー法の記載を参照されたい。また併せて、測定結果が５０〜１５０ｍｍの範囲内のものを○、範囲外を×として評価した。
【００５３】
〔透水層の評価〕
透水性シートの表面に希釈倍率の異なるアスファルト乳液を所定量含浸させて、透水層を形成したのち、その表面に巻き癖、轍、シワの有無を確認し、現象が発見されなかった場合を○、発見された場合を×とした。併せて、透水性の有無についても確認した。最後に、下地層を総合的に判断した。この例において、透水性の有無は、日本サッカー協会が定めるロングパイル人工芝の公認検査実施マニュアルに基づく検査方法に沿って行った。
【００５４】
〔平坦性の評価〕
各実施例と比較例の透水層をレーザー感知式３ｍプロフィルメータで１．５ｍ毎の高さを測定し、表面の平坦性を計測した。偏差が２．４ｍｍ以下である状態を○、２．４ｍｍ超を×として評価した。
以下に、実施例１〜５および比較例１〜５の下地層のスペックとその評価結果を示す。
【００５５】
《実施例１》
〔透水性シート〕 不織布；厚さ８ｍｍ；目付量１６０ｇ／ｍ２
〔固化剤；含浸量〕 なし
〔剛軟度〕  １００ｍｍ；○
〔敷設前平坦性（偏差）〕 ○；１．８ｍｍ
〔敷設後平坦性（偏差）〕 ○；２．１ｍｍ
〔巻きグセ〕  ○
〔ワダチ〕  ○
〔シワ〕  ○
〔透水性〕  ○
〔総合評価〕  ○
【００５６】
《実施例２》
〔透水性シート〕 不織布；厚さ２ｍｍ；目付量７０ｇ／ｍ２
〔固化剤；含浸量〕 アスファルト：水＝１：２；１．０ｋｇ／ｍ２
〔剛軟度〕  １２０ｍｍ；○
〔敷設前平坦性（偏差）〕 ○；２．０ｍｍ
〔敷設後平坦性（偏差）〕 ○；２．１ｍｍ
〔巻きグセ〕  ○
〔ワダチ〕  ○
〔シワ〕  ○
〔透水性〕  ○
〔総合評価〕  ○
【００５７】
《実施例３》
〔透水性シート〕 不織布；厚さ２ｍｍ；目付量７０ｇ／ｍ２
〔固化剤；含浸量〕 アスファルト：水＝１：３；１．０ｋｇ／ｍ２
〔剛軟度〕  ９０ｍｍ；○
〔敷設前平坦性（偏差）〕 ○；２．０ｍｍ
〔敷設後平坦性（偏差）〕 ○；２．２ｍｍ
〔巻きグセ〕  ○
〔ワダチ〕  ○
〔シワ〕  ○
〔透水性〕  ○
〔総合評価〕  ○
【００５８】
《実施例４》
〔透水性シート〕 不織布；厚さ２ｍｍ；目付量７０ｇ／ｍ２
〔固化剤；含浸量〕 アスファルト：水＝１：４；１．０ｋｇ／ｍ２
〔剛軟度〕  ６０ｍｍ；○
〔敷設前平坦性（偏差）〕 ○；２．０ｍｍ
〔敷設後平坦性（偏差）〕 ○；２．２ｍｍ
〔巻きグセ〕  ○
〔ワダチ〕  ○
〔シワ〕  ○
〔透水性〕  ○
〔総合評価〕  ○
【００５９】
《実施例５》
〔透水性シート〕 不織布；厚さ２ｍｍ；目付量７０ｇ／ｍ２
〔固化剤；含浸量〕 アスファルト：水＝１：５；１．０ｋｇ／ｍ２
〔剛軟度〕  ５０ｍｍ；○
〔敷設前平坦性（偏差）〕 ○；２．０ｍｍ
〔敷設後平坦性（偏差）〕 ○；２．３ｍｍ
〔巻きグセ〕  ○
〔ワダチ〕  ○
〔シワ〕  ○
〔透水性〕  ○
〔総合評価〕  ○
【００６０】
〈比較例１〉
〔透水性シート〕 不織布；厚さ２ｍｍ；目付量７０ｇ／ｍ２
〔固化剤；含浸量〕 アスファルト原液（無希釈）；１．０ｋｇ／ｍ２
〔剛軟度〕  １８０ｍｍ；×
〔敷設前平坦性（偏差）〕 ○；２．０ｍｍ
〔敷設後平坦性（偏差）〕 ×；３．０ｍｍ
〔巻きグセ〕  ○
〔ワダチ〕  ×
〔シワ〕  ○
〔透水性〕  ×
〔総合評価〕  ×
【００６１】
〈比較例２〉
〔透水性シート〕 不織布；厚さ２ｍｍ；目付量７０ｇ／ｍ２
〔固化剤；含浸量〕 アスファルト：水＝１：１０；１．０ｋｇ／ｍ２
〔剛軟度〕  ３５ｍｍ；×
〔敷設前平坦性（偏差）〕 ○；２．０ｍｍ
〔敷設後平坦性（偏差）〕 ×；３．５ｍｍ
〔巻きグセ〕  ○
〔ワダチ〕  ○
〔シワ〕  ×
〔透水性〕  ○
〔総合評価〕  ×
【００６２】
〈比較例３〉
〔透水性シート〕 不織布；厚さ２ｍｍ；目付量７０ｇ／ｍ２
〔固化剤；含浸量〕 アスファルト：水＝１：２；０．１ｋｇ／ｍ２
〔剛軟度〕  ４０ｍｍ；×
〔敷設前平坦性（偏差）〕 ○；２．０ｍｍ
〔敷設後平坦性（偏差）〕 ×；２．８ｍｍ
〔巻きグセ〕  ○
〔ワダチ〕  ○
〔シワ〕  ×
〔透水性〕  ○
〔総合評価〕  ×
【００６３】
〈比較例４〉
〔透水性シート〕 不織布；厚さ２ｍｍ；目付量７０ｇ／ｍ２
〔固化剤；含浸量〕 アスファルト：水＝１：２；２．０ｋｇ／ｍ２
〔剛軟度〕  １６０ｍｍ；×
〔敷設前平坦性（偏差）〕 ○；２．０ｍｍ
〔敷設後平坦性（偏差）〕 ×；２．６ｍｍ
〔巻きグセ〕  ○
〔ワダチ〕  ×
〔シワ〕  ○
〔透水性〕  ×
〔総合評価〕  ×
【００６４】
〈比較例５〉
〔透水性シート〕 厚手フェルト材；厚さ２０ｍｍ
〔固化剤；含浸量〕 なし
〔剛軟度〕  １７０ｍｍ；×
〔敷設前平坦性（偏差）〕 ×；３．０ｍｍ
〔敷設後平坦性（偏差）〕 ×；３．０ｍｍ
〔巻きグセ〕  ×
〔ワダチ〕  ○
〔シワ〕  ○
〔透水性〕  ○
〔総合評価〕  ×
【００６５】
実施例１〜５および比較例１〜５のまとめを表１に示す。
【００６６】
【表１】
0005692848.tif 000002
【００６７】
以上、実施例１〜５および比較例１〜５により、以下のような知見を得た。すなわち、（１）アスファルト原液を用いた比較例１は、固化剤の粘度が高過ぎてしまい、透水性シートに浸透せず、表面で留まり固化しようとする。そのため、表面をローラなどで押し付けて強制的に含浸させると、含浸時に透水性シートが変形し、多数のシワを生じるため平坦性が著しく悪化する。透水性シートを引っ張りながら含浸させることでシワの発生を抑えることができるが、作業性が著しく悪い。
【００６８】
（２）比較例２は、固化剤の希釈倍率が高いので含浸性はよいが、透水性シートに留まらずに流れ出してしまうため、固化後の透水性シートの剛軟度が上がらない。その結果、作業中のシワが生じやすくなり、平坦性に支障をきたす。
【００６９】
（３）比較例３は、固化剤の散布、含浸量が少ないがために透水性シートの全体に固化剤が浸透せず、作業中のシワが生じやすくなり、平坦性に支障をきたす。
【００７０】
（４）比較例４は、固化剤の散布、含浸量が必要以上に多いため、透水性シートの表面に溢れた固化剤が波打った状態で固化するため、剛軟度は高いが、透水性がなくなってしまう。
【００７１】
（５）比較例５は、透水性シートにフェルトを用いたが、シートの厚みが厚すぎてしまい、製品納品時のロール状に梱包された状態から広げる際に発生する巻き癖が戻らず、平坦性が悪い。
【００７２】
以上の結果からも、本発明の透水層１３０は、実施例１〜５にて実証されたようなＪＩＳ−Ｌ−１０９６によって規定された４５°カンチレバー法による剛軟度が５０〜１５０ｍｍであることが好ましい。より好ましくは、厚さ１〜１０ｍｍおよび／または目付量５０〜２００ｇ／ｍ２の透水性シートが用いられることが好ましく、さらに好ましくは、透水性シートに所定の固化剤を０．５〜１．５ｋｇ／ｍ２含浸させて固化した複合材からなることが好ましい。
【符号の説明】
【００７３】
１  人工芝構造体
２  下地層
３  新設人工芝
４  パイル
５  充填材
１００  既設人工芝
１１０  弾性粒状物
１２０  調整層（硬質粒状物）
１３０  透水層
【図１】
0005692848.tif 000003
【図２】
0005692848.tif 000004